(57)【特許請求の範囲】
【請求項１】
腹面にベルト長手方向に延びる複数のリブを配設し、背面が伸張ゴム層で構成されたＶリブドベルトの製造方法において、
内型に植毛層を介して伸張ゴム層を配置し、内周側に背面、外周側に腹面が位置するように未加硫ベルトスリーブを形成する工程、該未加硫ベルトスリーブを加硫することにより、表面に植毛層を有する加硫ベルトスリーブを形成する工程を備えることを特徴としたＶリブドベルトの製造方法。
【請求項２】
表面に植毛層を有する伸張ゴムシートを、植毛層が内周となるように内型に捲装することによって、内型に植毛層を介して伸張ゴム層を配置する請求項１記載のＶリブドベルトの製造方法。
【請求項３】
内型表面に植毛層を形成した後、該内型に伸張ゴムシートを捲装することにより、内型に植毛層を介して伸張ゴム層を配置する請求項１記載のＶリブドベルトの製造方法。
【請求項４】
表面に植毛層を有する伸張ゴムシートは、ゴムシートに静電植毛を施すことにより形成される請求項２記載のＶリブドベルトの製造方法。
【請求項５】
伸張ゴム層は短繊維を含有し、短繊維がベルト幅方向に配向するように配置される請求項１〜４のいずれか１項に記載のＶリブドベルトの製造方法。
【請求項６】
伸張ゴム層は短繊維をランダム配向状態で含有する請求項１〜４のいずれか１項に記載のＶリブドベルトの製造方法。
【請求項７】
腹面にベルト長手方向に延びる複数のリブを配設し、背面が植毛層を有する伸張ゴム層で構成されることを特徴とするＶリブドベルト。
【請求項８】
伸張ゴム層は短繊維を含有し、短繊維がベルト幅方向に配向している請求項７記載のＶリブドベルト。
【請求項９】
伸張ゴム層は短繊維をランダム配向状態で含有する請求項７記載のＶリブドベルト。
【請求項１０】
植毛層はナイロン短繊維を含有する請求項７〜９のいずれか１項に記載のＶリブドベルト。
【発明の詳細な説明】
【技術分野】
【０００１】
本発明は動力伝動などに用いられるＶリブドベルトの製造方法及びＶリブドベルトに関する。
【背景技術】
【０００２】
動力伝動に用いられるＶリブドベルトは、一般的には、ベルト長手方向に平行に延びて並列状態に配置された複数のリブが形成された圧縮ゴム層と、その圧縮ゴム層の上部に積層されてコードからなる心線が埋設された接着ゴム層と、この接着ゴム層の背面側に縫合された帆布からなる伸張層とを備えて構成されている。そして、このような一般的なＶリブドベルトにおける伸張層としての帆布は、ベルトの耐縦亀裂性を保持するために設けられているものであり、例えば、経糸と緯糸とを織り込んだ平織布にゴム引き処理を施すことで形成されている。
【０００３】
しかし、上述したような一般的なＶリブドベルトを駆動プーリと従動プーリとに掛架し、ベルト背面をアイドラープーリに接触係合させたときに、周期的に異音が発生することが多い。この周期的な異音発生は、帆布の縫合領域にて発生し易いが、その縫合領域以外の領域でも発生するものであり、縫合領域を平坦面となるように形成しても発生する。この縫合領域以外での異音発生の原因の一つとして、帆布の表面状態の影響があることが知られている。即ち、バイアス帆布や筒状帆布を成形中に、あるいは筒状帆布をベルト成形体に嵌入中に、帆布が機械的に変形して経糸と緯糸との交差角や経糸と緯糸とによって形成される開口部の大きさが変化し、開口部の大きい部分と小さい部分との差が広がってしまい、糸が局部的に収束する領域が発生する。このため、糸が局部的に収束した領域での帆布表面の凹凸等の形態が他の領域の形態と異なることによって異音が発生することが知られている。また帆布を積層したＶリブドベルトは、充分な背面摩擦係数が確保できないため、所望とする伝達性能が得難いという問題もあった。
【０００４】
そこで、異音発生の抑制、並びに伝達性能向上の観点から、ベルト背面に帆布を積層しないＶリブドベルト、即ち、伸張層をゴム組成物で構成したＶリブドベルトが提案されつつある。しかし、このようなＶリブドベルトは、ベルト背面においてゴムが直接露出している状態となるため、アイドラープーリに当接係合するときに、ベルト背面にて粘着磨耗が発生し易く、そのことによって逆にスリップ音等の異音が発生し易くなってしまうという問題があった。そこで、ベルト背面を、短繊維を配合したゴム組成物で構成することにより、粘着磨耗の抑制並びに異音の発生を抑制する試みがなされている（例えば、特許文献１参照）。
【特許文献１】特開２００４−１６２８９９号公報
【発明の開示】
【発明が解決しようとする課題】
【０００５】
しかしながら、更に研究をすすめたところ、短繊維を含有させたゴム組成物で背面ゴム層を形成するだけでは、耐磨耗性、耐発音性が充分ではないことが判明した。また伝達性能の観点からは、伸張層をゴム組成物で構成すると高い摩擦係数が確保できるため好ましいが、その半面、摩擦係数が高く不安定なため、回転変動に伴うスリップ音などの異音や背面アイドラーなどへの振動が生じることが判った。
【０００６】
一方で、このように背面をゴム層で構成したＶリブドベルトの製造方法としては、まず内金型に未加硫伸張ゴムシート、未加硫接着ゴムシートを順次捲き付けた後、心線をスピニングし、次いで未加硫圧縮ゴムシートを捲き付けて無端状の未加硫ベルトスリーブを形成する。そして、該未加硫ベルトスリーブが捲装された内金型に加硫用ゴムジャケットを外挿して加硫缶に載置し、加熱加圧によりゴム加硫を行った後、冷却を経て内金型から脱型せしめ、加硫ベルトスリーブを得ることが一般的である。しかし、背面をゴム層で構成した場合、背面を帆布で構成するのと比べて内金型との摩擦係数が高くなるため、加硫ベルトスリーブの脱型が非常に困難であった。またここで無理に脱型させると、心線乱れや蛇行などの変形が発生するといった問題があった。
【０００７】
このような不具合に対して、例えば、内金型と未加硫伸張ゴムシートとの間に、離型紙、タフタといった副資材を介在させることにより脱型性を確保することが考えられたが、工程増、コスト高が問題となっていた。また内金型表面に離型剤を塗布し、脱型性を確保することも考えられたが、金型表面に存在する離型剤の微塊が加硫中に気化・膨張し、得られた加硫ベルトスリーブ表面に微小な凹凸が発生することが判明した。またこれらの手法により得られたＶリブドベルトは、背面の摩擦係数が不安定であり、ひいては背面走行時に異音や振動が発生することが判明した。
【０００８】
本願発明は上記問題に鑑みてなされたものであり、その目的とするところは、副資材を介在させること無く良好な脱型性を確保することが可能であり、そして耐磨耗性及び耐発音性に優れ、かつ充分な伝達性能を有しつつ、背面摩擦係数を比較的低位に且つ安定に維持することが可能なＶリブドベルトの製造方法及びＶリブドベルトを提供することにある。
【課題を解決するための手段】
【０００９】
即ち、本願請求項１記載の発明は、腹面にベルト長手方向に延びる複数のリブを配設し、背面が伸張ゴム層で構成されたＶリブドベルトの製造方法において、内型に植毛層を介して伸張ゴム層を配置し、内周側に背面、外周側に腹面が位置するように未加硫ベルトスリーブを形成する工程、該未加硫ベルトスリーブを加硫することにより、表面に植毛層を有する加硫ベルトスリーブを形成する工程を備えることを特徴とする。
【００１０】
本願請求項２記載の発明は、請求項１記載のＶリブドベルトの製造方法であって、表面に植毛層を有する伸張ゴムシートを、植毛層が内周となるように内型に捲装することによって、内型に植毛層を介して伸張ゴム層を配置することを特徴とする。
【００１１】
本願請求項３記載の発明は、請求項１記載のＶリブドベルトの製造方法であって、内型表面に植毛層を形成した後、該内型に伸張ゴムシートを捲装することにより、内型に植毛層を介して伸張ゴム層を配置する。
【００１２】
本願請求項４記載の発明は、請求項２記載のＶリブドベルトの製造方法であって、表面に植毛層を有する伸張ゴムシートは、ゴムシートに静電植毛を施すことにより形成されることを特徴とする。
【００１３】
本願請求項５記載の発明は、請求項１〜４のいずれか１項に記載のＶリブドベルトの製造方法であって、伸張ゴム層は短繊維を含有し、短繊維がベルト幅方向に配向するように配置されることを特徴とする。
【００１４】
本願請求項６記載の発明は、請求項１〜４のいずれか１項に記載のＶリブドベルトの製造方法であって、伸張ゴム層は短繊維をランダム配向状態で含有することを特徴とする。
【００１５】
本願請求項７記載の発明は、腹面にベルト長手方向に延びる複数のリブを配設し、背面が植毛層を有する伸張ゴム層で構成されることを特徴とするＶリブドベルトである。
【００１６】
本願請求項８記載の発明は、請求項７記載のＶリブドベルトであって、伸張ゴム層は短繊維を含有し、短繊維がベルト幅方向に配向していることを特徴とする。
【００１７】
本願請求項９記載の発明は、請求項７記載のＶリブドベルトであって、伸張ゴム層は短繊維をランダム配向状態で含有することを特徴とする。
【００１８】
本願請求項１０記載の発明は、請求項７〜９のいずれか１項に記載のＶリブドベルトであって、植毛層はナイロン短繊維を含有することを特徴とする。
【発明の効果】
【００１９】
請求項１記載の発明によれば、内型と未加硫ベルトスリーブとの間に植毛層を介在させて加硫をおこなうことで、加硫ベルトスリーブの表面の摩擦係数が低下し、離型剤や副資材がなくとも加硫ベルトスリーブの脱型性を向上せしめることが期待できる。またベルト背面を、植毛層を有する伸張ゴム層で構成することで、耐磨耗性及び耐発音性に優れ、かつ充分な伝達性能を有しつつ、背面摩擦係数を比較的低位に且つ安定に維持することが可能なＶリブドベルトを簡便に得ることができる。
【００２０】
請求項２記載の発明によれば、表面に植毛層を有する伸張ゴムシートを用いて加硫を行うため、得られた加硫ベルトスリーブにおいて植毛層の付着状態が良好である。
【００２１】
請求項３記載の発明によれば、通常の伸張ゴムシートを用いて形成できるため、別途特別な伸張ゴムシートを準備するという煩雑さがない。
【００２２】
請求項４記載の発明によれば、植毛層を密度並びに均一性を良好なものとすることができる。
【００２３】
請求項５記載の発明によれば、背面が短繊維含有ゴム配合物で構成されているため、背面走行においても粘着磨耗が更に発生し難く、耐引き裂き性に優れるといった効果が期待できる。また伸張ゴム層に含有される短繊維の配向をベルト幅方向とすることで、ベルトの可撓性に影響を与えにくいといった利点がある。
【００２４】
請求項６記載の発明によれば、背面が短繊維含有ゴム配合物で構成されているため、背面走行においても粘着磨耗が更に発生し難く、耐引き裂き性に優れるといった効果が期待できる。また一定の方向に対する方向性を示すことなく多方向から作用する力に対して耐性があるため、多方向からの裂きや亀裂の発生を抑制でき、これによりベルト寿命が向上するという効果を奏することができる。
【００２５】
請求項７記載の発明によれば、ベルト背面を、植毛層を有する伸張ゴム層で構成することで、耐磨耗性及び耐発音性に優れ、かつ充分な伝達性能を有しつつ、背面摩擦係数を比較的低位に且つ安定に維持することが可能なＶリブドベルトとすることができる。
【００２６】
請求項８記載の発明によれば、背面が短繊維含有ゴム配合物で構成されているため、背面走行においても粘着磨耗が更に発生し難く、耐引き裂き性に優れるといった効果が期待できる。また伸張ゴム層に含有される短繊維の配向をベルト幅方向とすることで、ベルト可撓性に優れるといった利点がある。
【００２７】
請求項９記載の発明によれば、背面が短繊維含有ゴム配合物で構成されているため、背面走行においても粘着磨耗が更に発生し難く、耐引き裂き性に優れるといった効果が期待できる。また一定の方向に対する方向性を示すことなく多方向から作用する力に対して耐性があるため、多方向からの裂きや亀裂の発生を抑制でき、これによりベルト寿命が向上するという効果を奏することができる。
【００２８】
請求項１０記載の発明によれば、植毛層にナイロン短繊維を含有させることで、更に耐磨耗性及び耐発音性に優れたＶリブドベルトとすることができる。
【発明を実施するための最良の形態】
【００２９】
以下、本発明におけるＶリブドベルトの製造方法を図１，２をもとに説明する。
図１は内型に未加硫ベルトスリーブを形成した状態を示す断面図、図２は加硫ベルトスリーブを形成した後の状態を示す断面図である。
【００３０】
先ず、内型２１の外周面に、植毛層を有する未加硫伸張ゴムシート、抗張体となる心線、未加硫接着ゴムシート、未加硫圧縮ゴムシートを順次無端状に捲き付けたフラット状の広幅未加硫ベルトスリーブ１１を形成する。即ち、内型２１に、植毛層を有する未加硫伸張ゴムシートを、植毛層が内周面になるよう巻き付けることによって、植毛層１４を介して伸張ゴム層１５を配置した後、心線１３を螺旋状にスピニングする。次いで、未加硫接着ゴムシート、未加硫圧縮ゴムシートを順次巻き付けることにより接着ゴム層１２、圧縮ゴム層１６を配置し、抗張体を埋設したゴム積層体からなる未加硫ベルトスリーブ１１を形成する。この未加硫ベルトスリーブ１１は、内型に接する内周側に背面、外周側に腹面が位置するものである。
【００３１】
次に、この未加硫ベルトスリーブ１１を内型２１に捲き付けた状態のままで、ジャケット２２を外挿してモールド組立体を構成し、このモールド組立体を加硫缶（図示せず）内部の基台２０上に載置固定して下面をシールし、その上面を内蓋２６で密閉した後、モールド組立体の外面と内型２１の内部にスチームを入気して未加硫ベルトスリーブ１１を内外面より加熱加圧し、加硫をおこなう。
【００３２】
このように加硫されたモールド組立体を加硫缶から取り出して冷却させた後、内型２１から加硫ベルトスリーブ１１’を脱型し、植毛層１４を有する加硫ベルトスリーブ１１’を得る。次いで、加硫ベルトスリーブ１１’の圧縮ゴム層１６に、円周方向に延びる複数のＶ溝を研削・研磨することによりリブ部を形成し、次いで、加硫ベルトスリーブ１１’を円周方向に所定幅に切断し、反転させることにより、周長が一定で、円周方向に延びるリブが形成されたＶリブドベルトを複数本得ることができる。このＶリブドベルトは、腹面にベルト長手方向に延びる複数のリブを配設し、背面が植毛層を有する伸張ゴム層で構成されてなるものである。
【００３３】
ここで、植毛層を有する未加硫伸張ゴムシートは、未加硫ゴムシート表面に接着剤層を形成し、短繊維を接着剤層上に付着させることにより作製できる。
【００３４】
接着剤層を形成する方法としては、例えば接着剤をスプレー法、ディップ法等により塗布する方法が挙げられる。尚、接着剤層を形成する前に、表面をアルコール拭きなどのクリーニング処理、プライマー処理等の前処理を行ってもよい。
【００３５】
接着剤としては、レゾルシン・ホルムアルデド・ラテックス（ＲＦＬ）液、ウレタン系エマルジョン、アクリル系エマルジョン、酢酸ビニル系エマルジョン、スチレン系エマルジョン、ゴム系接着剤、有機溶剤系接着剤等がある。ＲＦＬ液はレゾルシンとホルムアルデドとの初期縮合体をラテックスに混合したものであり、ここで使用するラテックスとしてはクロロプレン、スチレン・ブタジエン・ビニルピリジン三元共重合体、水素化ニトリル、ＮＢＲ、エチレン・α−オレフィン・ジエン共重合体ゴムラテックスなどである。また、ＲＦＬ液にイソシアネート化合物を添加することができる。
【００３６】
接着剤層の厚みは、特に限定されるものではないが、０．０５〜１ｍｍ、好ましくは０．０５ｍｍ〜０．５ｍｍである。
【００３７】
短繊維を付着させる方法としては、機械的、静電気的など方法は限定されるものではない。例えば接着剤層を形成したゴムシート上に、短繊維を落下または吹き付けなどにより、ゴム表面に短繊維を付着させ、その後、自然または加熱乾燥を行う。また例えば、接着剤層を形成したゴムシートを配置した金型をアースとし、静電植毛機の電極に電圧を印加することにより電界を形成し、この電界内に表面を電着処理した短繊維を供給し、飛翔させてゴム表面に向けて突き刺すことにより短繊維を付着させ、その後、自然または加熱乾燥を行う。尚、密度や均一性を考慮すると、静電植毛が望ましい。
【００３８】
短繊維の材質は、６ナイロン，６６ナイロンなどのポリアミド、ｐ−アラミド，ｍ−アラミドなどのアラミド、ポリエステル、ビニロン、炭素繊維、ポリテトフルオロエチレン、綿、ポリパラフェニレンベンゾビスオキサゾール等などから所望に応じて選ばれてなる。なかでも耐発音性効果が高いポリアミド短繊維を含有させることが望ましい。該短繊維の長さは０．１〜５．０ｍｍが好ましく、更に好ましくは０．２〜１．０ｍｍである。また繊維径は０．２〜１．０ｄｔｅｘであることが好ましい。そしてアスペクト比（長さＬｍｍ／太さ直径Ｄｍｍ）は３０〜３００であることが望ましい。また、短繊維の密度（植毛密度）は摩擦係数やその安定性並びに走行時の発音や振動に影響するものであり、摩擦係数が低く且つ安定しており、走行時の発音や振動を抑制できるように構成することが望ましい。限定されるものではないが、好ましくは３，０００〜５００，０００本／ｃｍ２とすることができる。
【００３９】
尚、ゴムシート表面に接着剤層を形成し、短繊維を付着させる代わりに、短繊維を含有する接着剤をゴムシート表面に付着させて植毛層を形成してもかまわない。
【００４０】
また植毛層１４を介して伸張ゴム層１５を配置する別の手法として、外周面に短繊維を付着させた内型を準備し、植毛層を有しない未加硫伸張ゴムシートを該内型に捲き付けることにより達成することができる。具体的には、内型の外周面にシリコンオイル等の離型剤を塗布した後、上述の如き方法で接着剤層を形成し、次いで短繊維を落下又は吹き付けることにより付着させたり、内型を電荷させて短繊維を電気力線によって飛ばして付着させたりすることなどによって、外周面に短繊維を付着させた内型を準備することができる。
【００４１】
上述の図１，２における実施形態では、伸張ゴム層１５と圧縮ゴム層１６との間に接着ゴム層１２が存在してなるが、本発明においては接着ゴム層１２を必須とするものではない。一方で、未加硫伸張ゴムシート、未加硫接着ゴムシートを順次捲き付けた後に、心線をスピニングすることも可能である。また未加硫伸張ゴムシート、未加硫接着ゴムシートを順次捲き付けた後に、心線をスピニングし、更に未加硫接着ゴムシート、未加硫圧縮ゴムシートを順次捲き付けることも可能である。
【００４２】
尚、心線をとりまくゴム層がすべて短繊維を含む配合となると、心線とベルト本体との接着性に難があるため、心線と接するゴム層のうちいずれかは短繊維を含有しないゴム組成物で構成することが望ましい。ここで、心線の落ち込みを抑制するためには、伸張ゴム層には短繊維を含有させることが望ましい。このときベルトの可撓性を考慮すると、短繊維がベルト幅方向に配向するよう構成することが好ましい。また伸張ゴム層は、短繊維をランダム配向状態で含有するものであってもよい。これにより、一定の方向に対する方向性を示すことなく多方向から作用する力に対して耐性があるため、多方向からの裂きや亀裂の発生を抑制でき、これによりベルト寿命が向上するという効果を奏することができる。このとき短繊維は屈曲を有する短繊維であることが好ましい。
【００４３】
また、本発明におけるＶリブドベルトの製造方法に用いる装置としては、上述のものに限定されるものではない。
別の実施形態として例えば、可撓性ジャケットを装着した内型円筒ドラムを準備し、その外周面に植毛層を有する未加硫伸張ゴムシート、心線、未加硫接着ゴムシート、未加硫圧縮ゴムシートを順次無端状に捲き付けた未加硫ベルトスリーブを形成する。次いで、この未加硫ベルトスリーブを内型円筒ドラムに捲き付けた状態のままで、外型モールド内に載置固定させた後、可撓性ジャケットの内部に加圧媒体を送入し、可撓性ジャケットを膨張させると共にその外周面に装着されている未加硫ベルトスリーブを半径方向に均一に膨張させ、加熱ヒーター若しくは高温蒸気で加熱した外型モールドと接触せしめて加硫を行う。このとき、外型モールドとしてリブ刻印に対応したＶ突起を有する金型を用いた場合、可撓性ジャケットの膨張押圧力により、未加硫ベルトスリーブの圧縮ゴム層が外型モールドのＶ溝中に食い込んだ状態で加硫され、リブ刻印を有する加硫ベルトスリーブを形成することができる。そして、加硫後は、可撓性ジャケット内に充満しているエアーを排気し、次いで吸引作用で可撓性ジャケットを元の位置に収縮復帰せしめて、加硫ベルトスリーブを取り出す。前記の製造方法によれば、簡便な工程で、リブが正確に刻印されるといった利点がある。
【００４４】
また本発明の製造方法は、圧縮ゴム層表面に植毛を施す工程を含むものでもよい。
【００４５】
これらのような製造方法により得られるＶリブドベルトは、腹面にベルト長手方向に延びる複数のリブを配設し、背面が植毛層を有する伸張ゴム層で構成されてなるものである。Ｖリブドベルトの一実施形態を図３に示す。本発明のＶリブドベルトは、即ち、Ｖリブドベルト１は、背面８が植毛層４を有する伸張ゴム層５で形成されており、該伸張ゴム層５に隣接してベルト長手方向に心線３が配置され、しかも心線３の一部が伸張ゴム層５に埋設された状態となっている。そして伸張ゴム層５の下層には接着ゴム層２、更に下層に短繊維を含有する圧縮ゴム層６（短繊維はベルト幅方向に配向）を配置した構成を有している。また腹面となる前記圧縮ゴム層６にはベルト長手方向に伸びる断面略三角形の複数のリブ部７が設けられている。
【００４６】
第４図はＶリブドベルトの別の一実施形態を示す。Ｖリブドベルト１は、背面８が植毛層４を有する伸張ゴム層５で形成されており、該伸張ゴム層５に隣接してベルト長手方向に心線３が配置され、しかも心線３の一部が伸張ゴム層５に埋設された状態となっている。そして伸張ゴム層５の下層には短繊維を含有しない圧縮ゴム層６を配置した構成を有している。また前記圧縮ゴム層６にはベルト長手方向に伸びる断面略三角形の複数のリブ部７が設けられており、その表面は植毛層９を有する構成となっている。
【００４７】
第５図にＶリブドベルトの更に別の一実施形態を示す。Ｖリブドベルト１は、背面８が植毛層４を有する伸張ゴム層５で形成されており、該伸張ゴム層５に隣接してベルト長手方向に心線３が配置され、しかも心線３の一部が伸張ゴム層５に埋設された状態となっている。そして伸張ゴム層５の下層には接着ゴム層２、そして短繊維を含有する圧縮ゴム層６（短繊維はリブ形状に沿って配向）を配置した構成を有している。また前記圧縮ゴム層６にはベルト長手方向に伸びる断面略三角形の複数のリブ部７が設けられている。
【００４８】
上記圧縮ゴム層６に使用されるゴムとしては、エチレン・α−オレフィンエラストマー、ニトリルゴム、水素化ニトリルゴム、水素化ニトリルゴムに不飽和カルボン酸金属塩を添加したもの、クロロスルフォン化ポリエチレン、クロロプレン、ウレタンゴム、エピクロルヒドリンゴム、天然ゴム、ＣＳＭ、ＡＣＳＭ、ＳＢＲなどが挙げられる。
【００４９】
水素化ニトリルゴムは水素添加率８０％以上で、耐熱性及び耐オゾン性の特性を発揮するために、好ましくは９０％以上が良い。水素添加率８０％未満の水素化ニトリルゴムは、耐熱性及び耐オゾン性は極度に低下する。耐油性及び耐寒性を考慮すると、結合アクリロニトリル量は２０〜４５％の範囲が好ましい。
【００５０】
クロロスルフォン化ポリエチレンは塩素含有量１５〜３５重量％、好ましくは２５〜３２重量％で、かつ硫黄含有量が０．５〜２．５重量％の範囲になるようにクロロスルフォン化した直鎖状低密度ポリエチレンである。
【００５１】
エチレン・α−オレフィンエラストマーとしては、エチレン・プロピレンゴム（ＥＰＭ）やエチレン・プロピレン・ジエンモノマー（ＥＰＤＭ）などが例示できる。ジエンモノマーの例としては、ジシクロペンタジエン、メチレンノルボルネン、エチリデンノルボルネン、１，４−ヘキサジエン、シクロオクタジエンなどがあげられる。
【００５２】
上記エチレン・α−オレフィンエラストマーの加硫剤としてパーオキサイドを添加することができる。また、共架橋剤（ｃｏ−ａｇｅｎｔ）としＴＩＡＣ、ＴＡＣ、１，２ポリブタジエン、不飽和カルボン酸の金属塩、オキシム類、グアニジン、トリメチロールプロパントリメタクリレート、エチレングリコールジメタクリレート、Ｎ−Ｎ’−ｍ−フェニレンビスマレイミド、硫黄など通常パーオキサイド架橋に用いるものである。
【００５３】
この中でもＮ，Ｎ’−ｍ−フェニレンジマレイミドが好ましく、これを添加することによって架橋度を上げて粘着摩耗等を防止することができる。Ｎ，Ｎ’−ｍ−フェニレンジマレイミドの添加量はエチレン・α−オレフィンエラストマー１００重量部に対して０．２〜１０重量部であり、０．２重量部未満の場合には、架橋密度が小さくなり耐摩耗性、耐粘着摩耗性の改善効果が小さく、一方１０重量部を越えると加硫ゴムの伸びの低下が著しく、耐屈曲性に問題が生じる。
【００５４】
更に、上記圧縮ゴム層６には、硫黄をエチレン・α−オレフィンエラストマー１００重量部に対して０．０１〜１重量部添加することにより、加硫ゴムの伸びの低下を制御することができる。１重量部を越えると、架橋度が期待できる程に向上しないため、加硫ゴムの未耐摩耗性、耐粘着摩耗性も向上しなくなる。
【００５５】
また、圧縮ゴム層６には、ナイロン６、ナイロン６６、ポリエステル、綿、アラミド、ポリパラフェニレンベンゾビスオキサゾールなどから選ばれてなる短繊維を混入して圧縮ゴム層６の耐側圧性を向上させるとともに、プーリと接する面になる圧縮ゴム層６の表面をグラインダーによって研磨加工して該短繊維を突出させることができる。これにより圧縮ゴム層１６の表面の摩擦係数は低下して、ベルト走行時の騒音を軽減する効果がある。尚、これらの短繊維のうち、剛直で強度を有し、しかも耐磨耗性を有するアラミド短繊維が好ましく用いられる。
【００５６】
上記アラミド短繊維が前述の効果を充分に発揮するためには、アラミド繊維の繊維長さは１〜２０ｍｍで、その添加量はエチレン−α−オレフィンエラストマー１００重量部に対して１〜３０重量部である。このアラミド繊維は分子構造中に芳香環をもつアラミド、例えば商品名コーネックス、ノーネックス、ケブラー、テクノーラ、トワロン等である。
【００５７】
また、圧縮ゴム層６には、マトリクスゴムであるエチレン・α−オレフィンエラストマー１００重量部に対して、エチレン・α−オレフィンエラストマーと繊維径１．０μｍ以下、好ましくは０．０５〜０．８μｍの微小短繊維とをグラフト結合した微小短繊維強化ゴムを繊維分で１〜５０重量部、好ましくは５〜２５重量部含有してもよい。上記微小短繊維強化ゴムの配合量が１重量部未満では耐摩耗性が充分でなく、また５０重量部を越えるとゴム組成物の伸びが低下し、耐熱性、耐屈曲性が低下する。
【００５８】
この微小短繊維強化ゴムは、これを構成しているエチレン・α−オレフィンエラストマーが圧縮ゴム層６のマトリクスゴムのエチレン・α−オレフィンエラストマーと全く同質かもしくは類似しているため、マトリクスゴムと良好に接合する。このため、微小短繊維強化ゴムとマトリクスゴムとの間、あるいは微小短繊維強化ゴム中でもエチレン・α−オレフィンエラストマーと微小短繊維とが化学結合しているため、圧縮ゴム層６では亀裂が入りにくく、たとえ亀裂が発生しても伝播しにくい。
【００５９】
更に、圧縮ゴム層６には、必要に応じてカーボンブラック、シリカなどの補強剤、クレー、炭酸カルシウムなどの充填剤、軟化剤、加工助剤、老化防止剤、ＴＡＩＣなどの共架橋剤などの各種薬剤を添加してもよい。
【００６０】
また図４のようにＶリブドベルト１の圧縮ゴム層表面に短繊維を植毛し、ベルト走行時の騒音を軽減させることも可能である。
【００６１】
心線３は、接着処理を施した撚糸コードを用いることができる。撚糸コードを構成する繊維材料としては、ポリブチレンテレフタレート（ＰＢＴ）、ポリトリメチレンテレフタレート（ＰＴＴ）、ポリエチレンテレフタレート（ＰＥＴ）繊維、エチレン−２，６−ナフタレート（ＰＥＮ）を主たる構成単位とするポリエステル繊維、ナイロン６６などのポリアミド繊維等を挙げることができる。寸法安定性、吸湿性などを考慮すると好ましくはＰＥＴ繊維である。
【００６２】
伸張ゴム層５は上記に記載した圧縮ゴム層と同様のマトリクスゴム、配合剤を用いることができる。短繊維を含有させる場合、短繊維としては、ナイロン６、ナイロン６６、ポリエステル、綿、アラミド、ポリパラフェニレンベンゾビスオキサゾールなどが使用可能であって、繊維長さは１〜２０ｍｍのものが好ましく用いられている。その添加量はゴム１００重量部に対して１〜３０重量部である。また短繊維として、屈曲を有する短繊維を用いることもできる。屈曲を有する短繊維とは、１個の短繊維につき１個以上の屈曲部を有するものであればよい。具体的には、ミルドファイバーを用いることができる。ミルドファイバーは、例えばチョップドストランドをミル等により粉砕処理することによって得られる短繊維であり、この粉砕処理時の負荷により適度な屈曲部を有する短繊維を形成することができるものである。なお、伸張ゴム層５は、屈曲部を有する短繊維とともに、屈曲部を有さない短繊維も含有するものであってもよい。材質として例えばポリアミド製のもの（ナイロン短繊維等）を用いることができ、繊維長が０．１〜３．０ｍｍの範囲であることが望ましい。
【００６３】
また接着ゴム層２を配置する場合、圧縮ゴム層４と同様のマトリクスゴム、配合剤などが使用可能である。しかし、心線である繊維コードと良好に接着するためには、パーオキサイドを含まない硫黄加硫によるエチレン−α−オレフィンエラストマー組成物や、クロロスルフォン化ポリエチレン組成物もしくは水素化ニトリルゴム組成物などを使用することが好ましい。また短繊維は配合しないことが望ましい。
【００６４】
尚、Ｖリブドベルトの実施形態として、接着ゴム層２を配置し、圧縮ゴム層６として短繊維を含有するゴム組成物で構成したＶリブドベルト（図３，５）と、接着ゴム層２を配置せず、圧縮ゴム層６として短繊維を含有しないゴム組成物で構成し、表面に短繊維９を植毛したＶリブドベルト（図４）を例示したが、これに限定されるものではなく、例えば接着ゴム層２を配置し、圧縮ゴム層６として短繊維を含有しないゴム組成物で構成したＶリブドベルトや、圧縮ゴム層６として短繊維を含有するゴム組成物で構成し、しかも表面に植毛層９を設けたＶリブドベルトなども本発明の技術的範囲に属する。
【実施例】
【００６５】
次に、本実施形態に係るＶリブドベルトの製造方法及びＶリブドベルトの具体的な実施例について説明する。
【００６６】
実施例１，２
Ｖリブドベルトの構成として、ポリエステル繊維のロープからなる心線を接着層に埋設し、その上側にポリアミド短繊維からなる植毛層を有する伸張層を配置し、接着層の下側にベルト長手方向に延びるリブ部を有する圧縮層を配設したＶリブドベルト（６ＰＫ１１００サイズ）を製造した。尚、実施例１の植毛密度は約１０，０００本／ｃｍ２、実施例２の植毛密度は約５，０００本／ｃｍ２であった。
【００６７】
Ｖリブドベルトの製造においては、まず、伸張ゴムシートの片表面に、ポリアミド短繊維（繊維長０．５ｍｍ，繊維径０．９ｄｔｅｘ）を用いて静電植毛を施し、植毛層を有する伸張ゴムシートを作製した。次に、フラットな円筒モールドに、前記伸張ゴムシートを植毛層が内周側となるよう巻き付けた後、接着層を構成する接着ゴムシートを巻き付けて心線をスピニングした。そして、圧縮ゴム層を構成する圧縮ゴムシートを配置し、未加硫ベルトスリーブを形成した後、前記圧縮ゴムシートの上に加硫用ジャケットを挿入した。次いで、成型モールドを加硫缶内に入れ、加硫することによって、筒状の加硫ベルトスリーブを作製した。そして該加硫ベルトスリーブをモールドから脱型したところ、脱型性は良好であった。この加硫ベルトスリーブの圧縮ゴム層をグラインダーによってリブを形成し、その成形体から個々のベルトに切断することでＶリブドベルトを製造した。
【００６８】
比較例１
Ｖリブドベルトの構成として、植毛層を設けない以外は実施例１と同様の構成のＶリブドベルト（６ＰＫ１１００サイズ）を製造した。
【００６９】
Ｖリブドベルトの製造においては、フラットな円筒モールドに、植毛層を介さないで伸張ゴムシートを巻き付けた後、接着層を構成する接着ゴムシートを巻き付けて心線をスピニングした。そして、圧縮ゴム層を構成する圧縮ゴムシートを配置し、未加硫ベルトスリーブを形成した後、前記圧縮ゴムシートの上に加硫用ジャケットを挿入した。次いで、成型モールドを加硫缶内に入れ、加硫することによって、筒状の加硫ベルトスリーブを作製した。そしてモールドから該加硫ベルトスリーブの脱型を試みたが不可能であった。
【００７０】
比較例２
Ｖリブドベルトの構成として、植毛層を設けない以外は実施例１と同様の構成のＶリブドベルト（６ＰＫ１１００サイズ）を製造した。
【００７１】
Ｖリブドベルトの製造においては、まず、フラットな円筒モールドの表面に、シリコン系離型剤を塗布し、次いで、該円筒モールドに伸張ゴムシートを巻き付けた後、接着層を構成する接着ゴムシートを巻き付けて心線をスピニングした。そして、圧縮ゴム層を構成する圧縮ゴムシートを配置し、未加硫ベルトスリーブを形成した後、前記圧縮ゴムシートの上に加硫用ジャケットを挿入した。次いで、成型モールドを加硫缶内に入れ、加硫した後、筒状の加硫ベルトスリーブをモールドから脱型したところ、脱型性は良好であった。この加硫ベルトスリーブの圧縮ゴム層をグラインダーによってリブを形成し、その成形体から個々のベルトに切断することでＶリブドベルトを製造した。尚、得られたＶリブドベルトの背表面には気泡による微小な凹凸が確認された。
【００７２】
比較例３
Ｖリブドベルトの構成として、植毛層を設けない以外は実施例１と同様の構成のＶリブドベルト（６ＰＫ１１００サイズ）を製造した。
【００７３】
Ｖリブドベルトの製造においては、まず、フラットな円筒モールドの表面に、樹脂フィルムを介して伸張ゴムシートを巻き付けた後、接着層を構成する接着ゴムシートを巻き付けて心線をスピニングした。そして、圧縮ゴム層を構成する圧縮ゴムシートを配置し、未加硫ベルトスリーブを形成した後、前記圧縮ゴムシートの上に加硫用ジャケットを挿入した。次いで、成型モールドを加硫缶内に入れ、加硫した後、筒状の加硫ベルトスリーブをモールドから脱型したところ、脱型性は良好であった。この加硫ベルトスリーブから樹脂フィルムを剥離した後、圧縮ゴム層をグラインダーによってリブを形成し、その成形体から個々のベルトに切断することでＶリブドベルトを製造した。
【００７４】
ここで実施例及び比較例の圧縮ゴムシートとしては、表１に示す配合で調整したゴム組成物をバンバリーミキサーで混練後にカレンダーロールで圧延したものを用いた。また、接着ゴムシートとしては、表１に示す配合から短繊維を除いて調製したゴム組成物をバンバリーミキサーで混練後にカレンダーロールで圧延したものを用いた。また、伸張ゴムシートとしては表１に示す配合から短繊維を除いて調整したゴム組成物をバンバリーミキサーで混練後にカレンダーロールで圧延したものを用いた。
【００７５】
【表１】
0004800794.tif 000002
【００７６】
このようにして得られたＶリブドベルトの背面摩擦特性について評価した。摩擦試験は、図６に示すように、案内ローラ１７にＶリブドベルト１９の背面を巻き付け角度が９０°となるように巻き掛け、２．０ｋｇｆのウェイト１８を垂下させ、案内ローラ１７を４３ｒｐｍで回転させたとき、ロードセルの値を検出することによって張り側の張力Ｔ１と緩み側の張力Ｔ２を検出し、張力比（Ｔ１／Ｔ２）から、摩擦係数μ＝（１／２π）ｌｎ（Ｔ１／Ｔ２）を求めた。測定時間は４０秒とし、経過時間と摩擦係数の関係を調べた。実施例１についての結果を図７に、比較例２についての結果を図８に示す。また前記測定において、経過時間１０〜４０秒後の３０秒間における摩擦係数(最高値と最低値の平均)を求めた。尚、該評価はそれぞれｎ＝３にて行い、その平均値を背面摩擦係数として表記している。結果を表２に記す。
【００７７】
【表２】
0004800794.tif 000003
【００７８】
結果、図７及び図８より、背表面に植毛層を有する実施例１は、植毛層を有さない比較例３と比べて、摩擦係数が低く且つ安定しているのが判明した。また表２の結果から、実施例のほうが背面摩擦係数が低いことが確認できた。
【産業上の利用可能性】
【００７９】
本発明にかかる製造方法により得られたＶリブドベルトは、自動車用あるいは一般産業用の駆動装置などに装着できる。
【図面の簡単な説明】
【００８０】
【図１】本発明に係るＶリブドベルトの製造方法において内型に未加硫ベルトスリーブを形成した状態を示す断面図である。
【図２】本発明に係るＶリブドベルトの製造方法においてベルト加硫機にて加硫ベルトスリーブを形成した状態を示す断面図である。
【図３】本発明に係る製造方法により得られたＶリブドベルトの断面図である。
【図４】本発明に係る製造方法により得られた別のＶリブドベルトの断面図である。
【図５】本発明に係る製造方法により得られた更に別のＶリブドベルトの断面図である。
【図６】Ｖリブドベルトの背面摩擦係数を測定する試験装置を説明する概念図である。
【図７】実施例のＶリブドベルトの背面摩擦係数と経過時間の関係を示す図である。
【図８】比較例のＶリブドベルトの背面摩擦係数と経過時間の関係を示す図である。
【符号の説明】
【００８１】
１    Ｖリブドベルト
２    接着ゴム層
３    心線
４    植毛層
５    伸張ゴム層
６    圧縮ゴム層
７    リブ部
８    背面
９    植毛層
１２  接着ゴム層
１３  心線
１４  植毛層
１５  伸張ゴム層
１６  圧縮ゴム層
２１  内型
【図１】
0004800794.tif 000004
【図２】
0004800794.tif 000005
【図３】
0004800794.tif 000006
【図４】
0004800794.tif 000007
【図５】
0004800794.tif 000008
【図６】
0004800794.tif 000009
【図７】
0004800794.tif 000010
【図８】
0004800794.tif 000011